( 예 를 들 어 , 실시 예 1 에 따라서 ) 발효 반응 에 의해 제조 된 이소 부탄올 을 증류 에 의해 발효 브로스 로부터 분리 하 였 다 . 16 % 물 을 함유 하 는 이소 부탄올 을 시판 중 인 약 10 psig 및 6 hr - 1 의 WHSV 에서 310 ℃ 로 가열 된 γ - 알루미나 촉매 를 함유 하 는 화학 반응기 를 통과 시켰 다 . 반응기 의 바닥 으로부터 빼낸 물 은 0 . 1 M 미만 의 이소 부탄올 을 함유 하 고 , 이소부틸렌 ( 기체 ) 을 ＞ 99 % 전환 율 로 모았 다 . 이소부틸렌 기체 를 분자체 를 통과 시킴 으로써 건조 시킨 후 , 100 ℃ 내지 120 ℃, 주변 압력 , 및 WHSV = 2 . 5 hr - 1 에서 유지 된 앰버 리스트 ( Amberlyst , 등록 상표 ) 35 를 함유 하 는 두 번 째 반응기 로 투입 하 여 약 15 % 디 이소부틸렌 이성질체 , 약 75 % 의 트리 이소부틸렌 이성질체 및 약 10 % 사 합체 의 혼합물 로 약 90 % 전환 율 을 수득 하 였 다 . 액체 생성물 을 시판 중 인 알루미나 상의 0 . 5 % Pd 촉매 로 패킹 된 트리 클 - 베드 ( trickle - bed ) 수소 화 반응기 로 펌핑 하고 , 10 % 의 과량 의 수소 를 함께 공급 하 였 다 . 올레핀 의 ＞ 99 % 의 수소 화 반응 이 150 ℃, 150 psig 및 WHSV = 3 hr - 1 에서 일어났 다 . 약 90 % 의 전체 공정 수율 로 포화 탄화수소 생성물 을 수집 하 였 다 .